(57)【特許請求の範囲】
【請求項１】
非環状ヒドロカルボノキシ官能性ポリオルガノシロキサンを含む反応生成物を調製するためのプロセスであって、
（１）
（Ａ）式［（Ｒ１２ＳｉＯ）２／２］ｎの環状ポリオルガノシロキサン（式中、下付き文字ｎは４以上の整数であり、各Ｒ１は独立にＨ、ヒドロカルビル基、又はハロゲン化ヒドロカルビル基である）、
（Ｂ）式Ｒ２（４−ｍ）Ｓｉ（ＯＲ３）ｍのシラン（式中、下付き文字ｍは１から４までの整数であり、各Ｒ２は独立にＨ、ヒドロカルビル基、又はハロゲン化ヒドロカルビル基であり、各Ｒ３は独立にヒドロカルビル基である）、及び
（Ｃ）式［Ｍ］ｘ＋［ＣＦ３ＳＯ３−］ｘの金属トリフラート、及び金属硫酸塩から選択される、ルイス酸テロマー化触媒［式中のＭ及び金属硫酸塩の金属は、アルミニウム（Ａｌ）、ビスマス（Ｂｉ）、セリウム（Ｃｅ）、クロム（Ｃｒ）、鉄（Ｆｅ）、ガリウム（Ｇａ）、インジウム（Ｉｎ）、スカンジウム（Ｓｃ）、サマリウム（Ｓｍ）、及びイッテルビウム（Ｙｂ）から選択される金属原子であり、式中のｘは、Ｍとして選択される前記金属原子の最大原子価までの数字を表し、但し、Ｆｅ（ＳＯ４）を除く］
を含む組成物を加熱する工程を含むプロセス。
【請求項２】
（Ｄ）溶媒、（Ｅ）プロトン捕捉剤、並びに（Ｄ）及び（Ｅ）の両方、から選択される成分を前記組成物に添加する工程を更に含む、請求項１に記載のプロセス。
【請求項３】
（２）工程（１）の前、その間、及び／又はその後に水を添加する工程を更に含む、請求項１又は請求項２に記載のプロセス。
【請求項４】
加熱が、８０℃〜１５０℃の温度で行われる、請求項１〜３のいずれか一項に記載のプロセス。
【請求項５】
Ｒ１が、Ｈ、アルキル、アルケニル、アリール、及びアラルキルから選択されるヒドロカルビル基、並びにハロゲン化ヒドロカルビル基から選択され、下付き文字ｎが４〜６である、請求項１〜４のいずれか一項に記載のプロセス。
【請求項６】
Ｒ２が、Ｈ、アルキル、アルケニル、アリール、及びアラルキルから選択されるヒドロカルビル基、並びにハロゲン化ヒドロカルビル基から選択され、下付き文字ｍが２〜４であり、Ｒ３がアルキルである、請求項１〜５のいずれか一項に記載のプロセス。
【請求項７】
成分（Ａ）及び（Ｂ）が、（Ａ）／（Ｂ）のモル比が少なくとも０．２５／１であるような量で存在する、請求項１〜６のいずれか一項に記載のプロセス。
【請求項８】
成分（Ｃ）が、式［Ｍ］ｘ＋［ＣＦ３ＳＯ３−］ｘの金属トリフラート（式中、Ｍは、アルミニウム（Ａｌ）、ビスマス（Ｂｉ）、鉄（Ｆｅ）、ガリウム（Ｇａ）、インジウム（Ｉｎ）、スカンジウム（Ｓｃ）、サマリウム（Ｓｍ）、及びイッテルビウム（Ｙｂ）から選択される金属原子である）である、請求項１〜７のいずれか一項に記載のプロセス。
【請求項９】
ＭがＡｌ、Ｂｉ、Ｆｅ、Ｇａ、又はＳｃであり、下付き文字ｘが３である、請求項８に記載のプロセス。
【請求項１０】
成分（Ｃ）が、Ｃｒ２（ＳＯ４）３及びＦｅ２（ＳＯ４）３から選択される金属硫酸塩である、請求項１〜７のいずれか一項に記載のプロセス。
【請求項１１】
成分（Ｃ）が、成分（Ａ）、（Ｂ）、及び（Ｃ）の合計重量に対して２ｍｏｌ％から５ｍｏｌ％までの量で存在する、請求項１〜１０のいずれか一項に記載のプロセス。
【請求項１２】
１分子あたり平均で４個以上のケイ素原子を有するシロキサンをテロマー化するための触媒としての、式［Ｍ］ｘ＋［ＣＦ３ＳＯ３−］ｘの金属トリフラート、及び金属硫酸塩から選択される、ルイス酸テロマー化触媒［式中のＭ及び金属硫酸塩の金属は、アルミニウム（Ａｌ）、ビスマス（Ｂｉ）、セリウム（Ｃｅ）、クロム（Ｃｒ）、鉄（Ｆｅ）、ガリウム（Ｇａ）、インジウム（Ｉｎ）、スカンジウム（Ｓｃ）、サマリウム（Ｓｍ）、及びイッテルビウム（Ｙｂ）から選択される金属原子であり、式中のｘは、Ｍとして選択される前記金属原子の最大原子価までの数字を表し、但し、Ｆｅ（ＳＯ４）を除く］の使用であって、
非環状ヒドロカルボノキシ官能性ポリオルガノシロキサンを含む反応生成物の調製において、前記ルイス酸テロマー化触媒が、
（１）前記ルイス酸テロマー化触媒（Ｃ）を、
（Ａ）式［（Ｒ１２ＳｉＯ）２／２］ｎの環状ポリオルガノシロキサン（式中、下付き文字ｎは４以上の整数であり、各Ｒ１は独立にＨ、ヒドロカルビル基、又はハロゲン化ヒドロカルビル基である）、
（Ｂ）式Ｒ２（４−ｍ）Ｓｉ（ＯＲ３）ｍのシラン（式中、下付き文字ｍは１から４までの整数であり、各Ｒ２は独立にＨ、ヒドロカルビル基、又はハロゲン化ヒドロカルビル基であり、各Ｒ３は独立にヒドロカルビル基である）、及び
（Ｃ）前記ルイス酸テロマー化触媒
を含む組成物の一部として加熱する工程によって利用される、使用。
【発明の詳細な説明】
【技術分野】
【０００１】
縮合反応硬化性ポリオルガノシロキサン組成物は、ベースポリマーとして、メトキシ末端ポリジオルガノシロキサンなどのアルコキシ官能性ポリオルガノシロキサンを含有する。ヘキサメチルシクロトリシロキサン（Ｄ３）及び２，４，６−トリメチル−２，４，６−トリビニルシクロトリシロキサン（Ｖ３）を、トリフルオロメタンスルホン酸の存在下においてテトラメトキシシラン（ＴＭＯＳ）を用いてテロマー化して、メトキシ官能性ポリオルガノシロキサンが生成されている。「テロマー化（telomerisation）」という用語及びその派生語、例えば「テロマー化する（telomerise）」、「テロマー化すること（telomerising）」及び「テロマー化された（telomerised）」などは、生成されるポリマー（「テロマー」）の長さが連鎖移動（chain transfer）により制限される反応によるポリマーの形成を指す。しかしながら、環中に４個以上のケイ素原子を有するシクロシロキサンは、好ましくない反応速度のためにテロマー化することが困難であった。環中に４個以上のケイ素原子を有するシクロシロキサンをテロマー化してヒドロカルボノキシ官能性ポリオルガノシロキサンを生成するためのプロセスが、有機ケイ素工業において望まれている。
【発明の概要】
【０００２】
テロマー化プロセスは、非環状ヒドロカルボノキシ官能性ポリオルガノシロキサンを含む反応生成物を生成する。テロマー化プロセスは、
（Ａ）式［（Ｒ１２ＳｉＯ）２／２］ｎの環状ポリオルガノシロキサン（式中、下付き文字ｎは４以上の整数であり、各Ｒ１は独立にＨ、ヒドロカルビル基、又はハロゲン化ヒドロカルビル基である）、
（Ｂ）式Ｒ２（４−ｍ）Ｓｉ（ＯＲ３）ｍのシラン（式中、下付き文字ｍは１から４までの整数であり、各Ｒ２は独立にＨ、ヒドロカルビル基、又はハロゲン化ヒドロカルビル基であり、各Ｒ３は独立にヒドロカルビル基である）、
（Ｃ）式［Ｍ］ｘ＋［Ｒ４ＳＯ３−］ｘのルイス酸テロマー化触媒（式中、Ｍは、アルミニウム（Ａｌ）、ビスマス（Ｂｉ）、セリウム（Ｃｅ）、クロム（Ｃｒ）、鉄（Ｆｅ）、ガリウム（Ｇａ）、インジウム（Ｉｎ）、ランタン（Ｌａ）、スカンジウム（Ｓｃ）、サマリウム（Ｓｍ）、及びイッテルビウム（Ｙｂ）から選択される金属原子であり、Ｒ４は、酸素原子（Ｏ）及びＣＦ３から選択され、ｘは、Ｍとして選択される前記金属原子の最大原子価までの数字を表す）を含む組成物を加熱する工程を含む。
【発明の詳細な説明】
【０００３】
テロマー化プロセスは、アルコキシ官能性ポリジオルガノシロキサンなどの非環状ヒドロカルボノキシ官能性ポリオルガノシロキサンを含む反応生成物を生成する。テロマー化プロセスは、
（１）
（Ａ）式［（Ｒ１２ＳｉＯ）２／２］ｎの環状ポリオルガノシロキサン（式中、下付き文字ｎは４以上の整数であり、各Ｒ１は独立にＨ、ヒドロカルビル基、又はハロゲン化ヒドロカルビル基である）、
（Ｂ）式Ｒ２（４−ｍ）Ｓｉ（ＯＲ３）ｍのシラン（式中、下付き文字ｍは１から４までの整数であり、各Ｒ２は独立にＨ、ヒドロカルビル基、又はハロゲン化ヒドロカルビル基であり、各Ｒ３は独立にヒドロカルビル基である）、
（Ｃ）式［Ｍ］ｘ＋［Ｒ４ＳＯ３−］ｘのルイス酸テロマー化触媒（式中、Ｍは、アルミニウム（Ａｌ）、ビスマス（Ｂｉ）、セリウム（Ｃｅ）、クロム（Ｃｒ）、鉄（Ｆｅ）、ガリウム（Ｇａ）、インジウム（Ｉｎ）、ランタン（Ｌａ）、スカンジウム（Ｓｃ）、サマリウム（Ｓｍ）、及びイッテルビウム（Ｙｂ）から選択される金属原子であり、Ｒ４は、酸素原子（Ｏ）及びＣＦ３から選択され、ｘは、Ｍとして選択される金属原子の最大原子価までの数字を表す）、及び
任意に、（Ｄ）溶媒、及び
任意に、（Ｅ）プロトン捕捉剤を含む組成物を加熱する工程を含む。
プロセスは、（２）工程（１）の前、その間、及び／又はその後に水を添加する工程を任意に更に含んでもよい。プロセスは、（３）非環状ヒドロカルボノキシ官能性ポリオルガノシロキサンを回収する工程を任意に更に含んでもよい。工程（３）は、例えば、溶媒が使用され、ヒドロカルボノキシ官能性ポリオルガノシロキサン生成物から溶媒が除去される場合、及び／又は副生成物が形成され、ヒドロカルボノキシ官能性ポリオルガノシロキサンと副生成物が互いに分離される場合に存在し得る。副生成物は、例えば、成分（Ａ）とは異なる環状ポリオルガノシロキサンであり得る。
【０００４】
テロマー化プロセスは、非環状ヒドロカルボノキシ官能性ポリオルガノシロキサンを含む反応生成物を生成する。非環状ヒドロカルボノキシ官能性ポリオルガノシロキサンは、線状又は分岐状であってもよい。あるいは、非環状ヒドロカルボノキシ官能性ポリオルガノシロキサンは線状であってもよい。ヒドロカルボノキシ官能性ポリオルガノシロキサンは、式：［（Ｒ３Ｏ）ｂＲ１（３−ｂ）ＳｉＯ］１／２、［（Ｒ３Ｏ）Ｒ１ＳｉＯ］２／２、（Ｒ１２ＳｉＯ）２／２、及び［（Ｒ３Ｏ）ｂＲ１（３−ｂ）ＳｉＯ］３／２（式中、各下付き文字ｂは独立に１〜３であり、Ｒ１及びＲ３は上記の通りである）の単位を含んでいてもよい。あるいは、ヒドロカルボノキシ官能性ポリオルガノシロキサンは、式：
（Ｒ３Ｏ）ｂＲ１（３−ｂ）ＳｉＯ−（Ｒ１２ＳｉＯ）ｃ−Ｓｉ（ＯＲ３）ｄＲ１（３−ｄ）（式中、下付き文字ｂ、Ｒ１、及びＲ３は上記の通りであり、下付き文字ｄは１〜３であり、下付き文字ｃは、５００〜５，０００、あるいは１，０００〜５，０００の分子量（Ｍｎ）を有するヒドロカルボノキシ官能性ポリオルガノシロキサンを提供するために十分な値を有する）を有してもよい。あるいは、上記シランの式において下付き文字ｍが４である場合、下付き文字ｂは３であり得、下付き文字ｄは１であり得る。あるいは、上記シランの式において下付き文字ｍが２である場合、下付き文字ｂは１であり得、下付き文字ｄは１であり得る。
【０００５】
組成物中の成分（Ａ）は、式［（Ｒ１２ＳｉＯ）２／２］ｎの環状ポリオルガノシロキサン（式中、各Ｒ１は独立にＨ、ヒドロカルビル基、又はハロゲン化ヒドロカルビル基であり、下付き文字ｎは４以上の整数である）である。あるいは、ｎは、４〜６、あるいは４〜５であってもよい。好適なヒドロカルビル基は、下記に記載されているアルキル基、アルケニル基、アルキニル炭素環式基、アリール基、及びアラルキル基によって例示される。あるいは、各Ｒ１は、Ｈ、アルキル、アルケニル、アリール、及びアラルキルから独立に選択されてもよい。あるいは、各Ｒ１は、Ｍｅ若しくはＥｔなどのアルキル基、又はＶｉなどのアルケニル基であってもよく、あるいは、各Ｒ１は、Ｍｅ又はＶｉであってもよく、あるいは、各Ｒ１は、Ｍｅであってもよい。環状ポリオルガノシロキサンの例として、オクタメチルシクロテトラシロキサン（Ｄ４）、デカメチルシクロペンタシロキサン（Ｄ５）、及びドデカメチルシクロヘキサシロキサン（Ｄ６）；あるいはＤ４、Ｄ５、及びＤ６のうちの２つ以上を含む混合物が挙げられ、あるいは、成分（Ａ）はＤ４であってもよい。
【０００６】
成分（Ｂ）は、式Ｒ２（４−ｍ）Ｓｉ（ＯＲ３）ｍのシラン（式中、下付き文字ｍは、１〜４の整数、あるいは２又は４、あるいは２である）である。各Ｒ２は独立に、Ｈであるか、又はＲ１と同じ若しくは異なっていてもよいヒドロカルビル基、又はハロゲン化ヒドロカルビル基である。各Ｒ３は独立に、Ｒ１について上記で記載されているヒドロカルビル基と同じ又は異なっていてもよいヒドロカルビル基である。成分（Ｂ）として使用するために好適なシランの例として、ジメチルジメトキシシラン、メチルトリメトキシシラン、ジメチルジエトキシシラン、ジエチルジメトキシシラン、メチルエチルジメトキシシラン、ジメチルジエトキシシラン、及びそれらの組合せが挙げられるがこれらに限定されない。あるいは、ジメチルジメトキシシラン、ジメチルジエトキシシラン、又はそれらの組合せが、成分（Ｂ）として使用されてもよい。あるいは、成分（Ｂ）は、ジメチルジエトキシシランであってもよい。
【０００７】
成分（Ａ）及び（Ｂ）は、組成物が、等モル量の成分（Ａ）及び（Ｂ）、又はシランのモル量と比較してモル過剰の環状ポリオルガノシロキサン、又は環状ポリオルガノシロキサンのモル量と比較してモル過剰のシランを含有するような量で組成物中に存在する。あるいは、環状ポリオルガノシロキサン／シランのモル比（Ａ／Ｂ比）は、少なくとも０．２５／１、あるいは０．２５／１〜１０／１、あるいは１／１〜４／１であってもよい。
【０００８】
成分（Ｃ）は、式（ｉ）［Ｍ］ｘ＋［Ｒ４ＳＯ３−］ｘのルイス酸テロマー化触媒（式中、Ｍは、アルミニウム（Ａｌ）、ビスマス（Ｂｉ）、セリウム（Ｃｅ）、クロム（Ｃｒ）、鉄（Ｆｅ）、ガリウム（Ｇａ）、インジウム（Ｉｎ）、ランタン（Ｌａ）、スカンジウム（Ｓｃ）、サマリウム（Ｓｍ）、及びイッテルビウム（Ｙｂ）から選択される金属原子であり、Ｒ４は、酸素原子（Ｏ）及びＣＦ３から選択され、ｘは、Ｍとして選択される金属原子の最大原子価までの数字を表す）である。あるいは、ｘは、２〜３であり、あるいはＸ＝３である。あるいは、ＭはＢｉ、Ｆｅ、Ｇａ、及びＳｃから選択され、あるいは、ＭはＢｉ、Ｆｅ、又はＧａであり、あるいは、Ｍは、Ｂｉ、Ｆｅ、又はＳｃであり、あるいは、Ｍは、Ｂｉ又はＦｅであり、あるいは、Ｍは、Ｆｅ、Ｇａ、又はＳｃであり、あるいは、ＭはＦｅ又はＧａであり、あるいは、ＭはＦｅである。あるいは、Ｒ４はＯである。好適な金属硫酸塩触媒（この場合、式（ｉ）においてＲ４がＯである）の例として、Ｃｒ２（ＳＯ４）３及びＦｅ２（ＳＯ４）３が挙げられる。あるいは、式（ｉ）は、金属トリフラート（すなわち、式（ｉ）においてＲ４がＣＦ３である）を表してもよい。好適な金属トリフラート触媒の例として、トリフルオロメタンスルホン酸アルミニウム（ＩＩＩ）Ａｌ（ＯＴｆ）３、トリフルオロメタンスルホン酸ビスマス（ＩＩＩ）Ｂｉ（ＯＴｆ）３、トリフルオロメタンスルホン酸セリウム（ＩＩＩ）Ｃｅ（ＯＴｆ）３、トリフルオロメタンスルホン酸鉄（ＩＩＩ）Ｆｅ（ＯＴｆ）３、トリフルオロメタンスルホン酸ガリウム（ＩＩＩ）Ｇａ（ＯＴｆ）３、トリフルオロメタンスルホン酸インジウム（ＩＩＩ）Ｉｎ（ＯＴｆ）３、トリフルオロメタンスルホン酸ランタン（ＩＩＩ）Ｌａ（ＯＴｆ）３、トリフルオロメタンスルホン酸スカンジウム（ＩＩＩ）Ｓｃ（ＯＴｆ）３、トリフルオロメタンスルホン酸サマリウム（ＩＩＩ）Ｓｍ（ＯＴｆ）３、及びトリフルオロメタンスルホン酸イッテルビウム（ＩＩＩ）Ｙｂ（ＯＴｆ）３が挙げられる。あるいは、金属トリフラート触媒は、トリフルオロメタンスルホン酸ビスマス（ＩＩＩ）、トリフルオロメタンスルホン酸ガリウム（ＩＩＩ）、トリフルオロメタンスルホン酸鉄（ＩＩＩ）、又はトリフルオロメタンスルホン酸スカンジウム（ＩＩＩ）であってもよい。式（ｉ）の化合物は市販されている。例えば、Ａｌ（ＯＴｆ）３、Ｂｉ（ＯＴｆ）３、Ｃｅ（ＯＴｆ）３、Ｆｅ（ＯＴｆ）３、Ｉｎ（ＯＴｆ）３、Ｌａ（ＯＴｆ）３、Ｓｃ（ＯＴｆ）３、Ｓｍ（ＯＴｆ）３、Ｙｂ（ＯＴｆ）３、Ｃｒ２（ＳＯ４）３、及びＦｅ２（ＳＯ４）３はそれぞれ、Ｓｉｇｍａ−Ａｌｄｒｉｃｈ，Ｉｎｃ．（Ｓｔ．Ｌｏｕｉｓ，Ｍｉｓｓｏｕｒｉ，ＵＳＡ）から入手可能である。
【０００９】
組成物中に存在する成分（Ｃ）の量は、成分（Ａ）として選択される環状ポリオルガノシロキサンのタイプ及び量、成分（Ｂ）として選択されるシランのタイプ及び量、並びに成分（Ｃ）として選択されるルイス酸のタイプを含む様々な因子に依存するであろう。しかしながら、成分（Ｃ）の量は、成分（Ａ）、（Ｂ）、及び（Ｃ）の合計重量に対して少なくとも０．１ｍｏｌ％、あるいは少なくとも１ｍｏｌ％、あるいは０．１ｍｏｌ％〜２０ｍｏｌ％、あるいは１ｍｏｌ％〜１０ｍｏｌ％、あるいは２ｍｏｌ％〜５ｍｏｌ％であり得る。
【００１０】
組成物は、１つ又はそれ以上の追加の成分を更に含んでもよい。追加の成分は、（Ｄ）溶媒、（Ｅ）プロトン捕捉剤、（Ｆ）水、並びに成分（Ｄ）、（Ｅ）、及び（Ｆ）のうちの２つ以上から選択することができる。あるいは、追加の成分は、（Ｄ）、（Ｆ）、及び（Ｄ）と（Ｆ）の両方から選択されてもよい。あるいは、追加の成分は水であってもよい。水は、工程（１）の前、その間、及び／又はその後に組成物に添加することができる。
【００１１】
成分（Ｄ）は溶媒である。溶媒は、極性有機溶媒、例えば、クロロホルム、ブロモホルム、トリクロロエタン、ジブロモベンゼン、フルオロトルエン、メチルブチルエーテル、テトラヒドロフラン、ジクロロジエチルエーテル、アセトニトリル、プロピオニトリル、ブチロニトリル、バレロニトリル、ベンゾニトリル、シクロヘキソニトリル（cyclohexonitrile）、カプロニトリル、スクシノニトリル、エトキシアセチレン、ピリジン、ニトロメタン、ニトロエタン、ニトロプロパン、ニトロオクタン、ニトロベンゼン、ホルムアミド、アセトアミド、ジメチルホルムアミド、ジメチルアセトアミド、テトラメチル尿素、エチカルバマート（ethycarbamate）、及びそれらの２つ以上の混合物などである。あるいは、溶媒は、アセトニトリル又はベンゾニトリル、あるいはアセトニトリルであってもよい。存在する場合、溶媒の量は、成分（Ａ）及び（Ｂ）の合計重量に対して５％〜２５％であり得る。しかしながら、理論に束縛されるものではないが、溶媒は、反応の平衡状態を好ましくない方向にシフトさせ、すなわち、非環状ポリオルガノシロキサンよりも多くの環状ポリオルガノシロキサンを生成させる可能性があると考えられる。更に、溶媒を使用することにより、溶媒を除去し、反応生成物から非環状ヒドロカルボノキシ官能性ポリオルガノシロキサンを回収するためのプロセス工程の数が増加する可能性がある。そのため、一実施形態において、プロセスは無溶媒であり、すなわち、成分（Ａ）、（Ｂ）、及び（Ｃ）を含む組成物を加熱する工程が、未希釈（neat）で、つまり溶媒を用いずに行われる。あるいは、成分（Ａ）、（Ｂ）、及び（Ｃ）の量は、工程（１）における組成物の重量に対して合計１００％であってもよい。
【００１２】
成分（Ｅ）はプロトン捕捉剤である。プロトン捕捉剤は、ピリジン化合物であってもよい。
【００１３】
成分（Ｆ）は水である。水は、工程（１）の前、工程（１）の間、及び／又は工程（１）の後に添加することができる。例えば、水を触媒と合わせ、その後、工程（１）において加熱する工程の前又はその間に、成分（Ａ）及び（Ｂ）と混合してもよい。水の量は、成分（Ｂ）として選択されるシランのモル量に対して、水０〜２００モル、あるいは０〜１００モル、あるいは０〜５０モル、あるいは０モル〜少なくとも１モルであり得る。あるいは、水の量は、成分（Ｂ）として選択されるシランのモル量に対して、０．２５モル〜０．７５モル、あるいは０．５モルであってもよい。添加される水の量は、プロセスにおいて水がいつ添加されるかに依存する可能性があり、例えば、成分（Ｂ）として選択されるシランのモル量に対して水０．２５〜１モルなどの分量の水が、工程（１）の前及び／又はその間に添加されてもよい。工程（１）の後に添加される場合、添加される水の量はより多くても、例えば、成分（Ｂ）として選択されるシランのモル量に対して１モル〜２００モルなどであってもよい。
【００１４】
上記に記載されているプロセスの工程（１）は、容器の加熱、例えば加熱されたバッチ撹拌槽の使用などの任意の好都合な手段によって、又は容器をオーブン中に入れることによって、又は容器をホットプレート上に載せることによって、行うことができる。加熱は、８０℃〜成分（Ｂ）として選択されるシランの沸点、あるいは８０℃〜１５０℃、あるいは８０℃〜１２０℃、あるいは８０℃〜１００℃、あるいは１００℃〜１２０℃で行うことができる。工程（１）における圧力は重要ではなく、工程（１）は、周囲圧力又は高圧で行われてもよい。工程（１）は、非環状ヒドロカルボノキシ官能性ポリオルガノシロキサンを形成するために十分な時間にわたって行われる。正確な時間は、温度並びに成分（Ａ）、（Ｂ）、及び（Ｃ）のタイプ及び量を含む様々な因子に依存するが、工程（１）の時間は、少なくとも６０分、あるいは少なくとも１００分、あるいは１００分〜１５，０００分、あるいは１００分〜１，１００分であり得る。
【００１５】
理論に束縛されるものではないが、本明細書中に記載のプロセスは、成分（Ｃ）として選択される特定の触媒及び反応時間に応じて、Ｄ４の含量≦０．２％及び／又は他の環状ポリオルガノシロキサン（例えば、Ｄ５及び／又はＤ６）の含量≦０．１％で非環状ヒドロカルボノキシ官能性ポリオルガノシロキサンを生成するという利点を提供すると考えられる。理論に束縛されるものではないが、別個の回収工程を行うことなく、例えばストリッピングも蒸留も行うことなく、非環状ヒドロカルボノキシ官能性ポリオルガノシロキサン生成物が生成され得るほど、成分（Ａ）の量、及び環状の副生成物の量が少なくなるまで、プロセスは行われ得ると考えられる。
【実施例】
【００１６】
本明細書中の実施例において、「Ｄ３」はヘキサメチルトリシロキサンを意味し、「Ｄ４」はオクタメチルシクロテトラシロキサンを意味し、「Ｄ５」はデカメチルシクロペンタシロキサンを意味し、「Ｄ６」はドデカメチルシクロヘキサシロキサンを意味し、「ＤＭＤＥＳ」はジメチルジエトキシシランを意味し、「Ｆｅ（ＯＴｆ）３」はトリフルオロメタンスルホン酸鉄（ＩＩＩ）を意味し、「Ｍｎ」は数平均分子量を意味し、「Ｃ１６」は実施例において反応器流出物のＧＣ分析のための内部標準として使用される１６個の炭素原子を有するアルカンを意味する。Ｃ１６を反応後に添加して、ＧＣの結果を定量した。
【００１７】
下記の実施例において、試料を調製するための一般的な手順は以下の通りであった。反応は、磁気撹拌棒を備えた２５ｍＬのシュレンク管中で、乾燥アルゴンの不活性雰囲気下で行った。触媒を管に入れ、次いで全ての他の成分を管に加え、一緒に混合した。連続的に撹拌しながら、所与の温度に加熱するために管を油浴中に置いた。反応の進行はＧＣによって追跡した。
【００１８】
実施例において、成分（Ａ）としての環状ポリオルガノシロキサンはＤ４であった。成分（Ｂ）としてのシランはＤＭＤＥＳであった。成分（Ｃ）としての触媒はＦｅ（ＯＴｆ）３であった。別途記載のない限り、成分（Ａ）及び（Ｂ）の量は、Ｄ４／ＤＭＤＥＳのモル比を１、２、又は４とするために十分なものであった。成分（Ｃ）の量は、Ｄ４の量に対して１ｍｏｌ％〜５ｍｏｌ％であった。反応は、溶媒を用いずにバルクで行った。いくつかの実験において、水の量を制御して添加して（触媒量に対して５０ｍｏｌ％）、反応生成物の割合に対する水の影響を決定した。いくつかの試料では、シラン１モルあたり１モルまでのＨ２Ｏを添加することによって、反応後加水分解を行った。Ｃ１６は、Ｄ４の量に対して約１／３ｍｏｌ／ｍｏｌの量で使用した。
【００１９】
実施例１において、試料は上記の通り調製した。各成分の量を、表１において下記に示す。Ｄ４に対する触媒の量（重量％）は２％であり、全試料重量は１．３５６ｇであった。結果を表２に示す。
【表１】
0006461140.tif 000002
【表２】
0006461140.tif 000003
【００２０】
実施例２において、試料は上記の通り調製した。各成分の量を、表２において下記に示す。結果を表２に示す。
【表３】
0006461140.tif 000004
【００２１】
表２において、ｎ．ａ．は該当なし、又は値が測定されなかったことを意味し、＊は、水（０．５ｍｏｌ／ｍｏｌ触媒）が反応の開始時に触媒に添加されたことを示し、＊＊は、水（０．５ｍｏｌ／ｍｏｌ触媒）が反応後に添加されたことを示し、２つの数字が「Ｄ４変換率」の列に示されている。１つめは、水が添加された時点での変換率を意味し、もう一方（括弧内）は、反応が停止した時点での変換率であり、対応する時間が「時間」の列に示されている。
【００２２】
実施例３において、異なる触媒を使用したことを除いて実施例２のプロセスを繰り返した。条件及び結果を、下記に表３において示す。
【表４】
0006461140.tif 000005
【００２３】
表３において、ｎ．ａ．は、該当なし又は値が測定されなかったことを意味し、＊＊は、水（０．５ｍｏｌ／ｍｏｌ触媒）が反応後に添加されたことを示す。「Ｄ４変換率」の列において２つの数字が示されている場合、１つめは水が添加された時点での変換率を意味し、もう一方（括弧内）は、反応が停止した時点での変換率であり、対応する時間が「時間」の列に示されている。
【００２４】
実施例４において、異なる金属化合物を試験してテロマー化に対するそれらの触媒活性を決定したことを除いて、上記で実施例１において記載されているプロセスを繰り返した。
【表５】
0006461140.tif 000006
＊は、この実験において成分（Ａ）の出発材料としてＤ４の代わりにＤ５が使用されたことを示す。
【００２５】
これらの実施例は、ある特定のルイス酸が、１分子あたり４個以上のケイ素原子を有する環状ポリオルガノシロキサンのためのテロマー化触媒として有用であることを示す。
【００２６】
概要、要約、及び特許請求の範囲は、参照により本明細書に援用される。全ての量、比、及びパーセンテージは、明細書の文脈により別途記載のない限り、重量によるものである。冠詞「ａ」、「ａｎ」、及び「ｔｈｅ」はそれぞれ、明細書の文脈により別途記載のない限り、１つ又はそれ以上を指す。以下の省略形は、本明細書においてこれらの意味を有する：「Ｍｅ」はメチルを意味し、「Ｅｔ」はエチルを意味し、「Ｐｒ」はプロピルを意味し、ｎ−プロピル及びイソプロピルを含み、「Ｂｕ」はブチルを意味し、ｎ−ブチル、イソ−ブチル、ｔ−ブチル及びｓｅｃ−ブチルを含み、「Ｖｉ」はビニルを意味し、「ＧＣ」はガスクロマトグラフィーを意味し、「Ｍｎ」は数平均分子量を意味し、「ｍＬ」はミリリットルを意味し、「ＯＴｆ」はトリフルオロメタンスルホナート又はトリフラートを意味する。
【００２７】
「アルキル」は、非環式、分枝、又は非分枝の飽和一価ヒドロカルビル基を意味する。アルキルは、Ｍｅ、Ｅｔ、Ｐｒ（例えば、イソ−プロピル及び／又はｎ−プロピル）、Ｂｕ（例えば、イソブチル、ｎ−ブチル、ｔｅｒｔ−ブチル、及び／又はｓｅｃ−ブチル）、ペンチル（例えば、イソペンチル、ネオペンチル、及び／又はｔｅｒｔ−ペンチル）、ヘキシル、ヘプチル、オクチル、ノニル、デシル、ウンデシル、及びドデシル並びに炭素原子６〜１２個の分枝飽和一価ヒドロカルビル基によって例示されるがこれらに限定されない。アルキル基は、１〜３０個の炭素原子、あるいは１〜２４個の炭素原子、あるいは１〜２０個の炭素原子、あるいは１〜１２個の炭素原子、あるいは１〜１０個の炭素原子、あるいは１〜６個の炭素原子、あるいは１〜４個の炭素原子を有し得る。
【００２８】
「アルケニル」は、１つ又はそれ以上の炭素−炭素二重結合を有する非環式、分枝又は非分枝の一価ヒドロカルビル基を意味する。アルケニルは、ビニル、アリル、プロペニル、及びヘキセニルによって例示されるがこれらに限定されない。アルケニル基は、２〜３０個の炭素原子、あるいは２〜２４個の炭素原子、あるいは２〜２０個の炭素原子、あるいは２〜１２個の炭素原子、あるいは２〜１０個の炭素原子、あるいは２〜６個の炭素原子を有し得る。
【００２９】
「アルキニル」は、１つ又はそれ以上の炭素−炭素三重結合を有する非環式、分枝又は非分枝の一価ヒドロカルビル基を意味する。アルキニルは、エチニル、プロピニル、及びブチニルによって例示されるがこれらに限定されない。アルキニル基は、２〜３０個の炭素原子、あるいは２〜２４個の炭素原子、あるいは２〜２０個の炭素原子、あるいは２〜１２個の炭素原子、あるいは２〜１０個の炭素原子、あるいは２〜６個の炭素原子を有し得る。
【００３０】
「アリール」は、環式の完全不飽和ヒドロカルビル基を意味する。アリールは、シクロペンタジエニル、フェニル、アントラセニル、及びナフチルによって例示されるがこれらに限定されない。単環式アリール基は、５〜９個の炭素原子、あるいは６〜７個の炭素原子、及びあるいは５〜６個の炭素原子を有し得る。多環式アリール基は１０〜１７個の炭素原子、あるいは１０〜１４個の炭素原子、あるいは１２〜１４個の炭素原子を有し得る。
【００３１】
「アラルキル」は、ペンダント及び／若しくは末端アリール基を有するアルキル基又はペンダントアルキル基を有するアリール基を意味する。例示的なアラルキル基として、トリル、キシリル、メシチル、ベンジル、フェニルエチル、フェニルプロピル、及びフェニルブチルが挙げられる。
【００３２】
「炭素環」及び「炭素環式」はそれぞれ、ヒドロカルビル環を意味する。炭素環は単環式であってもよく、又は代替として、縮合環、架橋環、又はスピロ多環式環であってもよい。単環式炭素環は、３〜９個の炭素原子、あるいは４〜７個の炭素原子、あるいは５〜６個の炭素原子を有し得る。多環式炭素環は、７〜１７個の炭素原子、あるいは７〜１４個の炭素原子、あるいは９〜１０個の炭素原子を有し得る。炭素環は飽和又は部分的に不飽和であってもよい。
【００３３】
「シクロアルキル」は、飽和炭素環を意味する。単環式シクロアルキル基は、シクロブチル、シクロペンチル及びシクロヘキシルによって例示される。
【００３４】
「ハロゲン化ヒドロカルビル」は、炭素原子に結合している１つ又はそれ以上の水素原子が形式的に（formally）ハロゲン原子で置換されているヒドロカルビルを意味する。ハロゲン化ヒドロカルビル基として、ハロアルキル基、ハロゲン化炭素環基及びハロアルケニル基が挙げられる。ハロアルキル基として、トリフルオロメチル（ＣＦ３）、フルオロメチル、トリフルオロエチル、２−フルオロプロピル、３，３，３−トリフルオロプロピル、４，４，４−トリフルオロブチル、４，４，４，３，３−ペンタフルオロブチル、５，５，５，４，４，３，３−へプタフルオロペンチル、６，６，６，５，５，４，４，３，３−ノナフルオロヘキシル、及び８，８，８，７，７−ペンタフルオロオクチルなどのフッ素化アルキル基；並びにクロロメチル及び３−クロロプロピルなどの塩素化アルキル基が挙げられる。ハロゲン化炭素環基として、２，２−ジフルオロシクロプロピル、２，３−ジフルオロシクロブチル、３，４−ジフルオロシクロヘキシル及び３，４−ジフルオロ−５−メチルシクロヘプチルなどのフッ素化シクロアルキル基；並びに、２，２−ジクロロシクロプロピル、２，３−ジクロロシクロペンチルなどの塩素化シクロアルキル基が挙げられる。ハロアルケニル基として、塩化アリルが挙げられる。
【００３５】
範囲の開示は、その範囲自体及びそこに含まれる任意のもの、並びに端点を含む。例えば、８０〜１５０という範囲の開示は、８０〜１５０という範囲だけでなく、１０５、１４５、１００、１１０、及び１２６を個別に、並びにその範囲内に含まれる任意の他の数も含む。更に、例えば、８０〜１５０という範囲の開示は、例えば、９５〜１０５、１０３〜１１７、１０５〜１４５、及び１４０〜１５０という部分集合、並びにその範囲内に含まれる任意の他の部分集合を含む。
【００３６】
様々な実施形態の特定の特徴又は態様を記載するために本明細書が依拠するマーカッシュ群に関して、他の全てのマーカッシュ要素から独立したそれぞれのマーカッシュ群の各要素から、異なる、特別な、及び／又は予期しない結果が得られる可能性があることが理解されるべきである。マーカッシュ群の各要素は、個別に、及び／又はマーカッシュ群の任意の他の１つ若しくはそれ以上の要素と組み合わせて依拠されてもよく、各要素は、添付の特許請求の範囲内の特定の実施形態のための適切な根拠を提供する。例えば、マーカッシュ群：アルキル、アリール、及びアラルキルという開示は、アルキルという要素を個別に、アルキル及びアリールという部分集合、並びにその中に含まれる任意の他の個別の要素及び部分集合を含む。
【００３７】
独立請求項及び従属請求項（単一項従属及び多数項従属の両方とも）の全ての組合せの主題が明白に想到されるが、簡潔にするために詳細には記載されていない。本開示は例示的に記載したものであり、使用されている用語は、限定ではなく説明の言葉としての性質を持つものであることが理解されるべきである。前述した教示に照らして本開示の多くの修正形態及び変形形態が可能であり、本開示は、具体的に記述されているものとは異なる方法で実施することができる。